(57)【要約】【課題】  残余生コンクリートである戻り生コンクリートや生コンクリートスラッジに、乾燥原料である乾燥骨材及び／又は乾燥微粉末を混合攪拌させて残余生コンクリート中の水分を乾燥原料に付着吸水させることによって残余生コンクリートの流動性をなくし、いわゆるパラパラ状態の混合原料を得て、この混合原料を骨材と微粉末とに分級させることにより、分離回収が容易で、再利用可能な骨材と微粉末を得ることができる残余生コンクリートの処理技術の提供。【解決手段】  残余生コンクリート（戻り生コンクリート及び／又は生コンクリートスラッジ）に、乾燥原料（乾燥骨材及び／又は乾燥微粉末）を混合攪拌させて残余生コンクリート中の水分を乾燥原料に付着吸水させた混合原料３０を得る混合攪拌工程３と、この混合攪拌工程を経て得た混合原料を骨材と微粉末とに分級させる分級工程４を備えている。【選択図】図１
2008110909.tif 000002
【特許請求の範囲】
【請求項１】
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えていることを特徴とする残余生コンクリートの処理方法。
【請求項２】
前記乾燥原料としての乾燥骨材が、乾燥砕石骨材及び／又は乾燥スラグ骨材である請求項１記載の残余生コンクリートの処理方法。
【請求項３】
前記乾燥原料としての乾燥微粉末が、乾燥セメント、乾燥混合セメント、乾燥生コンスラッジ粉、乾燥フライアッシュ粉の中の何れか一種又は複数種の組み合わせである請求項１又は２記載の残余生コンクリートの処理方法。
【請求項４】
前記混合原料を一時的に貯留させたのち分級工程に送るようにした請求項１〜３のいずれかに記載の残余生コンクリートの処理方法。
【請求項５】
前記混合攪拌工程及び／又は分級工程で発生した微粉末を回収し、その回収した微粉末の一部又は全部をそのまま又は粉砕処理又は焼処理又は焼処理後に粉砕処理して再生セメントを得るようにさせた請求項１〜４のいずれかに記載の残余生コンクリートの処理方法。
【請求項６】
前記混合攪拌工程及び／又は分級工程で発生した微粉末を回収し、その回収した微粉末の一部又は全部を混合攪拌工程にリターンさせるようにした請求項１〜５のいずれかに記載の残余生コンクリートの処理方法。
【請求項７】
前記混合原料の一部又は全部を分級工程で分級する前に混合攪拌工程にリターンさせるようにした請求項１〜６のいずれかに記載の残余生コンクリートの処理方法。
【請求項８】
前記分級工程を経て得た骨材の一部又は全部を混合攪拌工程にリターンさせるようにした請求項１〜７のいずれかに記載の残余生コンクリートの処理方法。
【請求項９】
前記分級工程を経て得た骨材をそのまま或いは分級してコンクリート用骨材を得るようにした請求項１〜８のいずれかに記載の残余生コンクリートの処理方法。
【請求項１０】
前記混合攪拌工程及び／又は分級工程において、原料に風を当てるように送風する請求項１〜９のいずれかに記載の残余生コンクリートの処理方法。
【請求項１１】
請求項５記載の残余生コンクリートの処理方法によって得たことを特徴とする再生セメント。
【請求項１２】
請求項９記載の残余生コンクリートの処理方法によって得たことを特徴とするコンクリート用骨材。
【発明の詳細な説明】
【技術分野】
【０００１】  本発明は、残余生コンクリートである戻り生コンクリート及び／又は生コンクリートスラッジを乾式処理によって骨材と微粉末とに分離回収させるようにした処理方法及びこの処理方法によって得られる再生セメント並びにコンクリート用骨材に関する。
【背景技術】
【０００２】  生コンクリートは、通常アジテータトラック（生コンミキサー車）によって建築現場や土木現場に輸送され、荷下ろしされるが、場合によっては、生コンクリートが多量に残ったり、荷下ろしができなかったりして、そのまま持ち帰ることがある。【０００３】  このようにして残った戻り生コンクリートの処理方法として、戻り生コンクリートを固化させた後、破砕機で破砕し、その破砕後のコンクリートを路盤材として再使用するものが知られている（特許文献１参照）。
このように、戻り生コンクリートを固化させるものは、戻り生コンクリートに含まれた骨材を回収しない技術であり、骨材のリサイクルができないという問題がある。【０００４】  又、従来、戻り生コンクリートから骨材を回収する技術として、戻り生コンクリートを水洗処理して骨材を取り出すようにした湿式処理のものが知られている（特許文献２参照）。
このように、戻り生コンクリートを湿式処理して骨材を取り出すものでは、水洗処理を行なう必要があるため、その処理に手間がかかるし、処理装置が大掛かりになるという問題があった。【０００５】  又、アジテータトラック（生コンミキサー車）の水洗や生コン工場等の洗浄に伴い発生する生コンクリートスラッジは、これを廃棄物として処理しており、その廃棄処理に多くの手間とコストがかかるという問題があった。
【特許文献１】  特許公開２００１−３２７８０５号公報
【特許文献２】  特許公開平７−５１５９２号公報
【発明の開示】
【発明が解決しようとする課題】
【０００６】  本発明は、流動性を有する残余生コンクリートである戻り生コンクリートや生コンクリートスラッジを被処理原料とし、この被処理原料に乾燥原料（乾燥骨材及び／又は乾燥微粉末）を混合攪拌させて残余生コンクリート中の水分を乾燥原料に付着吸水させることによって残余生コンクリートの流動性をなくし、いわゆるパラパラ状態の混合原料を得て、この混合原料を骨材と微粉末とに分級させることにより、分離回収が容易で、再利用可能な骨材と微粉末を得ることができるようにした残余生コンクリートの処理方法及びこの処理方法によって得られる再生セメント並びにコンクリート用骨材を提供することを課題としている。
【課題を解決するための手段】
【０００７】  上記の課題を解決するために、本発明（請求項１）の残余生コンクリートの処理方法は、
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えている構成とした。【０００８】  本発明（請求項２）の残余生コンクリートの処理方法は、
請求項１記載の残余生コンクリートの処理方法において、前記乾燥原料としての乾燥骨材が、乾燥砕石骨材及び／又は乾燥スラグ骨材である構成とした。【０００９】  本発明（請求項３）の残余生コンクリートの処理方法は、
請求項１又は２記載の残余生コンクリートの処理方法において、前記乾燥原料としての乾燥微粉末が、乾燥セメント、乾燥混合セメント、乾燥生コンスラッジ粉、乾燥フライアッシュ粉の中の何れか一種又は複数種の組み合わせである構成とした。【００１０】  本発明（請求項４）の残余生コンクリートの処理方法は、
請求項１〜３のいずれかに記載の残余生コンクリートの処理方法において、前記混合原料を一時的に貯留させたのち分級工程に送るように構成した。【００１１】  本発明（請求項５）の残余生コンクリートの処理方法は、
請求項１〜４のいずれかに記載の残余生コンクリートの処理方法において、前記混合攪拌工程及び／又は分級工程で発生した微粉末を回収し、その回収した微粉末の一部又は全部をそのまま又は粉砕処理又は焼処理又は焼処理後に粉砕処理して再生セメントを得るように構成させた。【００１２】  本発明（請求項６）の残余生コンクリートの処理方法は、
請求項１〜５のいずれかに記載の残余生コンクリートの処理方法において、前記混合攪拌工程及び／又は分級工程で発生した微粉末を回収し、その回収した微粉末の一部又は全部を混合攪拌工程にリターンさせるように構成した。【００１３】  本発明（請求項７）の残余生コンクリートの処理方法は、
請求項１〜６のいずれかに記載の残余生コンクリートの処理方法において、前記混合原料の一部又は全部を分級工程で分級する前に混合攪拌工程にリターンさせるように構成した。【００１４】  本発明（請求項８）の残余生コンクリートの処理方法は、
請求項１〜７のいずれかに記載の残余生コンクリートの処理方法において、前記分級工程を経て得た骨材の一部又は全部を混合攪拌工程にリターンさせるように構成した。【００１５】  本発明（請求項９）の残余生コンクリートの処理方法は、
請求項１〜８のいずれかに記載の残余生コンクリートの処理方法において、前記分級工程を経て得た骨材をそのまま或いは分級してコンクリート用骨材を得るように構成した。【００１６】  本発明（請求項１０）の残余生コンクリートの処理方法は、
請求項１〜９のいずれかに記載の残余生コンクリートの処理方法において、前記混合攪拌工程及び／又は分級工程において、原料に風を当てるように送風する構成とした。【００１７】  又、本発明（請求項１１）の再生セメントは、
請求項５記載の残余生コンクリートの処理方法によって得たものである。【００１８】  又、本発明（請求項１２）のコンクリート用骨材は、
請求項９記載の残余生コンクリートの処理方法によって得たものである。
【発明の効果】
【００１９】  本発明の残余生コンクリートの処理方法（請求項１）では、被処理原料、即ち残余生コンクリートである戻り生コンクリート及び／又は生コンクリートスラッジ中の水分が乾燥原料に付着吸水されるため、残余生コンクリートの流動性をなくし、いわゆるパラパラ状態の混合原料を得ることができる。
これにより以後の分級工程を乾式によって行なうことができるため、分級手間を軽減させると共に、分級装置を簡単にすることができる。【００２０】  又、混合攪拌工程で回収された微粉末には、残余生コンクリート中のセメント分が含まれているため、これを再生セメントとして有効に再利用することができる。【００２１】  本発明の残余生コンクリートの処理方法において、混合原料を分級させる前に、この混合原料を一時的に貯留させるようにしてもよい（請求項４）。
このように、混合原料の貯留時間を設けると、乾燥原料による確実な付着吸水を行なわせることができる。【００２２】  本発明の残余生コンクリートの処理方法において、混合攪拌工程及び／又は分級工程で発生する微粉末を回収し、その回収した微粉末の一部又は全部をそのまま又は粉砕処理又は焼処理又は焼処理後に粉砕処理することができる（請求項５）。
残余生コンクリートにはセメントが含まれており、従って、混合攪拌工程や分級工程で回収した微粉末にはセメントが含まれているため、この微粉末をそのまま又は粉砕処理又は焼処理又は焼処理後に粉砕処理すれば、セメントとして再生させることができる。【００２３】  本発明の残余生コンクリートの処理方法において、分級する前の混合原料の一部又は全部を乾燥原料として混合攪拌工程にリターンさせることができる（請求項７）。
このように分級前の混合原料を乾燥原料としてリターンさせると、混合原料の品質を向上させることができる。【００２４】  本発明において、混合攪拌工程及び／又は分級工程で回収した微粉末の一部又は全部、分級工程を経て得た骨材の一部又は全部を乾燥原料として混合攪拌工程にリターンさせることができる（請求項６、請求項８）。
このように混合攪拌工程や分級工程で回収した微粉末、分級工程を経て得た骨材を乾燥原料として混合攪拌工程にリターンさせると、混合原料の品質を向上させることができる。【００２５】  本発明の残余生コンクリートの処理方法において、分級して得た骨材をそのまま或いは分級してコンクリート用骨材を得ることができる（請求項９）。【００２６】  乾燥原料として微粉末のみを用いた場合は、回収した骨材は、残余生コンクリートに含まれていた骨材のみであり、ほぼバージン骨材に近いコンクリート用骨材として使用できる。【００２７】  本発明の残余生コンクリートの処理方法において、混合攪拌工程及び／又は分級工程において、送風により原料に対して風（熱風でもよい）を吹き当てることができる（請求項１０）。
このように、原料に対して風（熱風）を吹き当てると、この原料の乾燥を促進させることができ、混合原料をより一層パラパラ状態にさせることができる。
なお、混合原料は含有するセメントが発熱することによっても乾燥が促される。
【発明を実施するための最良の形態】
【００２８】  図１は本発明の残余生コンクリートの処理方法の第１実施例を示す流れ図である。
この処理方法は、残余生コンクリートである戻り生コンクリート１を被処理原料とし、乾燥骨材である乾燥砕石骨材２ａを乾燥原料とし、前記乾燥砕石骨材２ａを戻り生コンクリート１に混合させた例である。【００２９】  前記戻り生コンクリート１は、砕石（粗骨材）、砂（細骨材）、セメント、水が所定に設計された割合で配合された生コンクリートであり、アジテータトラックによって建築現場や土木現場に運搬されるものであるが、事情によって現場で荷下ろしされずに、そのまま持ち帰ったものである。
なお、戻り生コンクリート１としては、セメントの種類に特別な制限はなく、ポルトランドセメント系、混合セメント系等、ＪＩＳに定める各種セメント及びＪＩＳ規定以外の特殊セメントを使用することができる。【００３０】  なお、被処理原料としては、戻り生コンクリート１のほか、残余生コンクリートである生コンクリートスラッジ、戻り生コンクリート１と生コンクリートスラッジとの混合物を用いることができる。
生コンクリートスラッジは、アジテータトラック（生コンミキサー車）の水洗や生コン工場等の洗浄に伴い発生する生コンクリートのカスであり、砕石微粉末、セメント、多量の水の混合物である。【００３１】  なお、前記乾燥骨材としては、乾燥砕石骨材２ａ及び／又は乾燥スラグ骨材を使用できるもので、残余生コンクリート中の水分を付着吸水するためのものであり、表乾状態や絶乾状態のものを使用する。
前記乾燥砕石骨材２ａとしてはバージン骨材及び／又は再生骨材を用いることができるし、乾燥スラグ骨材としては高炉スラグ骨材及び／又はゴミ溶融スラグ骨材を用いることができる。この高炉スラグ骨材及び／又はゴミ溶融スラグ骨材は、溶融スラグ塊を水中で急冷させることで破砕させ、整粒かつ乾燥させて得たものである。【００３２】  実施例では、粒径が篩い目寸法４０ｍｍアンダーの乾燥砕石骨材２ａを乾燥原料として用いている。これに限らず、篩い目寸法２５ｍｍアンダー、篩い目寸法２０ｍｍアンダー等、粒径に制限はないが、通常２５ｍｍアンダー〜４０ｍｍアンダー程度が適当と考える。【００３３】  混合攪拌工程３では前記戻り生コンクリート１と乾燥砕石骨材２ａを混合攪拌して混合原料３０を得る。
この場合の配合割合は、戻り生コンクリート１の水分量に応じて乾燥砕石骨材２ａの混合量を決定するもので、混合攪拌工程３を経た混合骨材３０が表面水５％以下になるように調整するのが適当と考える。【００３４】  混合攪拌工程３での混合攪拌装置としては、例えば、横型のロータリドラム内にロータを偏心して設け、投入した原料（戻り生コンクリート１と乾燥砕石骨材２ａ）をロータリドラムとロータとを逆回転させてながら混合攪拌させるようにした装置（例えば、新六精機株式会社製：ハリケーン）を用いることができる。【００３５】  このほか、混合攪拌装置として、横型回転円筒ドラムの内面に持ち上げ板を突設させ、この横型回転円筒ドラムの内部に原料を投入させた状態で横型回転円筒ドラムを回転させることにより原料を混合攪拌させるようにした装置を用いることができる。この場合、持ち上げ板によって原料が上方に持ち上げられ、そこから落下するため効率よく混合攪拌することができる。
この場合、前記横型回転円筒ドラムの終端に円筒状篩い器（トロンメル）を一体に連結させると、横型回転円筒ドラムに投入した原料（戻り生コンクリート１と乾燥砕石骨材２ａ）を、この横型回転円筒ドラムにより混合攪拌して混合原料３０を得ると共に、この混合原料３０を円筒状篩い器によって引き続き連続して分級することができる。
このように混合攪拌工程３に引き続き連続して分級工程４を設ける構成についても本発明に含まれるもので、この場合には、作業能率を向上できる。【００３６】  又、原料（戻り生コンクリート１と乾燥砕石骨材２ａ）をスクリューコンベアによって搬送させるように構成することができる。このスクリューコンベア内では原料が搬送されると同時に混合攪拌されるもので、このようなスクリューコンベアを本発明の混合攪拌工程における混合攪拌装置として用いることができる。【００３７】  その他、混合攪拌装置としてバーマック等を用いることができるもので、本発明の混合攪拌工程３で用いる混合攪拌装置としては、前記した装置に限らず、要は、残余生コンクリート（戻り生コンクリート１）と乾燥原料（乾燥砕石骨材２ａ）を混ぜ合わせることで乾燥原料に残余生コンクリート中の水分を付着吸水させて、混合原料３０をパラパラの状態にさせる処理を行なうことができる装置であれば、バッチ式、連続式を問わず用いることができる。【００３８】  なお、前記混合攪拌は、１回だけでもよいし、２回以上の複数回行なってもよく、乾燥原料に残余生コンクリート中の水分を付着吸水させることで必要とする水分分散度合いにさせるように、その回数、時間、強さを設定する。
混合攪拌を複数回行なう場合には同じ装置を複数回用いてもよいし、異なる装置を用いてもよい。例えば、原料を横型回転円筒ドラムによって混合攪拌させた後、スクリューコンベアによって分級工程に搬送させるように形成すると、横型回転円筒ドラムとスクリューコンベアによって混合攪拌を２回（複数回）行なうことができる。【００３９】  次に、上記のようにして得た混合原料３０を分級工程４で分級させることになるが、この分級工程４の前で混合原料３０を一時的に貯留（ストック）５させるのが好ましい。
戻り生コンクリート１と乾燥砕石骨材２ａを混合攪拌させると、戻り生コンクリート１の水分が乾燥砕石骨材２ａによって付着吸水され、セメントの固化反応ができなくなる。
これにより、戻り生コンクリート１の流動性がなくなり、いわゆるパラパラ状態の混合原料３０を得ることができる。
この場合、乾燥砕石骨材２ａの配合量が多いと（例えば、戻り生コンクリート：乾燥砕石骨材＝１：２）、迅速かつ確実な付着吸水が行なわれるが、乾燥砕石骨材２ａの配合量が少ないと（例えば、戻り生コンクリート：乾燥砕石骨材＝１：１）、付着吸水に時間がかかるもので、このような時には混合原料３０を一時的に貯留５させ、付着吸水を十分に行なわせてから混合原料３０を分級させるのが好ましい。
又、作業工程の都合で、混合原料３０を一時的に貯留させる場合もあり、このような貯留についても本発明で言う貯留５に含めるものとする。
なお、貯留時間としては、戻り生コンクリート１と乾燥砕石骨材２ａとの配合比に応じて設定されるが、通常は３時間以上と考える。【００４０】  分級工程４では、混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２と、篩い目寸法２０ｍｍオーバーの粗骨材４３に分級している。
前記微粉末４０は、バグフィルタ等の集塵機４９によって回収できるもので、このような集塵機４９による回収についても本発明で言う分級工程４での分級に含めるものとする。【００４１】  又、前記分級工程４では、混合原料３０を乾燥させる目的と、微粉末４０を飛散させる目的で、分級装置内に風（熱風でもよい）を吹き込む送風４４を行なうように形成されている。【００４２】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００４３】  又、上記のようにして分級して得た細骨材４１及び／又は粗骨材４２の一部又は全部を乾燥原料として混合攪拌工程３にリターンさせることができる。
又、分級して得た微粉末４０についても、その一部又は全部を乾燥原料として混合攪拌工程３にリターンさせることができる。
このように分級して得た骨材４１，４２や微粉末４０を混合攪拌工程３にリターンさせると、混合原料３０の品質を向上させることができるし、又、戻り生コンクリート１に混合させる乾燥原料（乾燥砕石骨材２ａ）の使用量を減少させることができる。【００４４】  又、微粉末４０は、これをそのままで再生セメントやセメント増量材として用いることができるし、又、回収した微粉末４０を焼処理４０ａ（例えば、８００℃程度）して再生セメント４０ｃを得ることができる。
又、微粉末４０をボールミル等で粉砕４０ｂさせることでも再生セメント４０ｃを得ることができるもので、この際、焼処理４０ａしたのち粉砕４０ｂさせてもよい。【００４５】  又、前記混合攪拌工程３においても、その混合攪拌によって発生する微粉末８をバグフィルタ等によって回収し、その回収した微粉末８を焼処理８１するようにしている。
このように、回収した微粉末８を焼処理８１（例えば、８００℃程度）すれば、再生セメント８３を得ることができる。
又、微粉末８をボールミル等で粉砕８２させることでも再生セメント８３を得ることができるもので、この際、焼処理８１したのち粉砕８２させてもよい。
なお、回収した微粉末８をそのままで再生セメントやセメント増量材として用いてもよい。
又、回収した微粉末８の一部又は全部を乾燥原料として混合攪拌工程３にリターンさせることもできる。【００４６】  また、混合攪拌工程３で得た混合原料３０は、これを分級工程４で骨材と微粉末とに分級させる以外に、分級工程４で分級させる前にその一部又は全部を乾燥原料として混合攪拌工程３にリターンさせることができる。
このように混合原料３０をリターンさせると、品質を向上させることができるし、又、戻り生コンクリート１に混合させる乾燥砕石骨材２ａの使用量を減少させることができる。【００４７】  又、混合攪拌工程３において混合原料３０を得るときの混合攪拌に際し、風（熱風でもよい）を送風３１させることができる。
この送風３１によって原料に対して風が当たることから乾燥が促進され、混合原料３０をより一層パラパラ状態にさせることができる。
なお、送風３１及び前記送風４４には集塵機４９の排気を利用している。【００４８】  図２は本発明の残余生コンクリートの処理方法の第２実施例を示す流れ図である。
この処理方法は、残余生コンクリートである戻り生コンクリート１を被処理原料とし、乾燥微粉末である乾燥生コンスラッジ粉２ｂを乾燥原料とし、前記乾燥生コンスラッジ粉２ｂを戻り生コンクリート１に混合させた例である。
なお、この第２実施例を説明するにあたり、前記第１実施例と異なる点について説明する。【００４９】  乾燥原料として用いる乾燥生コンスラッジ粉２ｂは、生コンスラッジを乾燥させて得たもので、砕石微粉末、セメントを含んでいる。
乾燥原料としては、このほか、乾燥セメント、乾燥混合セメント、乾燥フライアッシュの中の何れか一種又は複数種を組み合わせて用いることができるもので、この乾燥原料として用いる乾燥微粉末は、残余生コンクリート中の水分を付着吸水するためのものであり、表乾状態又は絶乾状態のものを使用する。
一般に、微粉末とは、篩い目寸法０．０７４ｍｍ以下のものや０．１５ｍｍ以下のものを言うが、このような寸法を外れたものが若干量含まれていたとしても、微粉末が大部分を占めるものについては、本発明で言う微粉末に含めるものである。【００５０】  そして、混合攪拌工程３では、前記戻り生コンクリート１と乾燥生コンスラッジ粉２ｂを混合攪拌して混合原料３０を得る。【００５１】  そして、分級工程４では、この混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２とに分級している。【００５２】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００５３】  なお、第１実施例では乾燥原料として乾燥骨材（乾燥砕石骨材２ａ）を用いた例を示し、第２実施例では乾燥原料として乾燥微粉末（乾燥生コンスラッジ粉２ｂ）を用いた例を示したが、乾燥骨材と乾燥微粉末を組み合わせて（混合して）乾燥原料として用いることができる。
【図面の簡単な説明】
【００５４】
【図１】  本発明の残余生コンクリートの処理方法の第１実施例を示す流れ図である。
【図２】  本発明の残余生コンクリートの処理方法の第２実施例を示す流れ図である。
【符号の説明】
【００５５】    １  戻り生コンクリート
２ａ  乾燥砕石骨材（乾燥骨材）
２ｂ  乾燥生コンスラッジ粉（乾燥微粉末）
３  混合攪拌工程
３０  混合原料
３１  送風
４  分級工程
４０  微粉末
４０ａ  焼処理
４０ｂ  粉砕
４０ｃ  再生セメント
４１  細骨材
４２  粗骨材
４３  粗骨材
４４  送風
４９  集塵機
５  貯留
８  微粉末
８１  焼処理
８２  粉砕
８３  再生セメント
【図１】
2008110909.tif 000003
【図２】
2008110909.tif 000004
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備え、
前記混合攪拌工程及び／又は分級工程で発生した微粉末を回収し、その回収した微粉末の一部又は全部を混合攪拌工程にリターンさせるようにした微粉末リターン工程及び／又は前記混合原料の一部又は全部を分級工程で分級する前に混合攪拌工程にリターンさせる混合原料リターン工程を備えていることを特徴とする残余生コンクリートの処理方法。
【請求項２】
請求項１記載の残余生コンクリートの処理方法において、前記分級工程を経て得た骨材の一部又は全部を混合攪拌工程にリターンさせる分級後リターン工程を備えている残余生コンクリートの処理方法。
【請求項３】
残余生コンクリートである戻り生コンクリート及び／又は生コンクリートスラッジを被処理原料とし、乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えていることを特徴とする残余生コンクリートの処理方法。
【請求項４】
請求項３記載の残余生コンクリートの処理方法において、乾燥原料として乾燥微粉末と乾燥骨材を組みあわせて用いるようにした残余生コンクリートの処理方法。
【請求項５】
請求項４記載の残余生コンクリートの処理方法において、前記乾燥原料としての乾燥骨材が、乾燥砕石骨材及び／又は乾燥スラグ骨材である残余生コンクリートの処理方法。
【請求項６】
請求項１〜５のいずれかに記載の残余生コンクリートの処理方法において、前記混合原料を一時的に貯留させたのち分級工程に送るようにした残余生コンクリートの処理方法。
【請求項７】
請求項１〜６のいずれかに記載の残余生コンクリートの処理方法において、前記混合攪拌工程及び／又は分級工程で発生した微粉末を回収し、その回収した微粉末の一部又は全部をそのまま又は粉砕処理又は焼処理又は焼処理後に粉砕処理して再生セメントを得るようにさせた残余生コンクリートの処理方法。
【請求項８】
請求項１〜７のいずれかに記載の残余生コンクリートの処理方法において、前記分級工程を経て得た骨材をそのまま或いは分級してコンクリート用骨材を得るようにした残余生コンクリートの処理方法。
【請求項９】
請求項１〜８のいずれかに記載の残余生コンクリートの処理方法において、前記混合攪拌工程及び／又は分級工程において、原料に風を当てるように送風する残余生コンクリートの処理方法。
【手続補正２】
【補正対象書類名】明細書
【補正対象項目名】全文
【補正方法】変更
【補正の内容】
【発明の詳細な説明】
【技術分野】
【０００１】  本発明は、残余生コンクリートである戻り生コンクリート及び／又は生コンクリートスラッジを乾式処理によって骨材と微粉末とに分離回収させるようにした残余生コンクリートの処理方法に関する。
【背景技術】
【０００２】  生コンクリートは、通常アジテータトラック（生コンミキサー車）によって建築現場や土木現場に輸送され、荷下ろしされるが、場合によっては、生コンクリートが多量に残ったり、荷下ろしができなかったりして、そのまま持ち帰ることがある。【０００３】  このようにして残った戻り生コンクリートの処理方法として、戻り生コンクリートを固化させた後、破砕機で破砕し、その破砕後のコンクリートを路盤材として再使用するものが知られている（特許文献１参照）。
このように、戻り生コンクリートを固化させるものは、戻り生コンクリートに含まれた骨材を回収しない技術であり、骨材のリサイクルができないという問題がある。【０００４】  又、従来、戻り生コンクリートから骨材を回収する技術として、戻り生コンクリートを水洗処理して骨材を取り出すようにした湿式処理のものが知られている（特許文献２参照）。
このように、戻り生コンクリートを湿式処理して骨材を取り出すものでは、水洗処理を行なう必要があるため、その処理に手間がかかるし、処理装置が大掛かりになるという問題があった。【０００５】  又、アジテータトラック（生コンミキサー車）の水洗や生コン工場等の洗浄に伴い発生する生コンクリートスラッジは、これを廃棄物として処理しており、その廃棄処理に多くの手間とコストがかかるという問題があった。
【特許文献１】  特許公開２００１−３２７８０５号公報
【特許文献２】  特許公開平７−５１５９２号公報
【発明の開示】
【発明が解決しようとする課題】
【０００６】  本発明は、流動性を有する残余生コンクリートである戻り生コンクリートや生コンクリートスラッジを被処理原料とし、この被処理原料に乾燥原料（乾燥骨材及び／又は乾燥微粉末）を混合攪拌させて残余生コンクリート中の水分を乾燥原料に付着吸水させることによって残余生コンクリートの流動性をなくし、いわゆるパラパラ状態の混合原料を得て、この混合原料を骨材と微粉末とに分級させることにより、分離回収が容易で、再利用可能な骨材と微粉末を得ることができるようにした残余生コンクリートの処理方法を提供することを課題としている。
【課題を解決するための手段】
【０００７】  上記の課題を解決するために、本発明（請求項１）の残余生コンクリートの処理方法は、
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備え、
前記混合攪拌工程及び／又は分級工程で発生した微粉末を回収し、その回収した微粉末の一部又は全部を混合攪拌工程にリターンさせるようにした微粉末リターン工程及び／又は前記混合原料の一部又は全部を分級工程で分級する前に混合攪拌工程にリターンさせる混合原料リターン工程を備えている構成とした。【０００８】  本発明（請求項２）の残余生コンクリートの処理方法は、
請求項１記載の残余生コンクリートの処理方法において、前記分級工程を経て得た骨材の一部又は全部を混合攪拌工程にリターンさせる分級後リターン工程を備えている構成とした。【０００９】  本発明（請求項３）の残余生コンクリートの処理方法は、
残余生コンクリートである戻り生コンクリート及び／又は生コンクリートスラッジを被処理原料とし、乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えている構成とした。【００１０】  本発明（請求項４）の残余生コンクリートの処理方法は、
請求項３記載の残余生コンクリートの処理方法において、乾燥原料として乾燥微粉末と乾燥骨材を組み合わせて用いるように構成した。【００１１】  本発明（請求項５）の残余生コンクリートの処理方法は、
請求項４記載の残余生コンクリートの処理方法において、前記乾燥原料としての乾燥骨材が、乾燥砕石骨材及び／又は乾燥スラグ骨材である構成とした。【００１２】  本発明（請求項６）の残余生コンクリートの処理方法は、
請求項１〜５のいずれかに記載の残余生コンクリートの処理方法において、前記混合原料を一時的に貯留させたのち分級工程に送るように構成した。【００１３】  本発明（請求項７）の残余生コンクリートの処理方法は、
請求項１〜６のいずれかに記載の残余生コンクリートの処理方法において、前記混合攪拌工程及び／又は分級工程で発生した微粉末を回収し、その回収した微粉末の一部又は全部をそのまま又は粉砕処理又は焼処理又は焼処理後に粉砕処理して再生セメントを得るように構成した。【００１４】  本発明（請求項８）の残余生コンクリートの処理方法は、
請求項１〜７のいずれかに記載の残余生コンクリートの処理方法において、前記分級工程を経て得た骨材をそのまま或いは分級してコンクリート用骨材を得るように構成した。【００１５】  本発明（請求項９）の残余生コンクリートの処理方法は、
請求項１〜８のいずれかに記載の残余生コンクリートの処理方法において、前記混合攪拌工程及び／又は分級工程において、原料に風を当てるように送風する構成とした。
【発明の効果】
【００１６】  本発明の残余生コンクリートの処理方法（請求項１）では、被処理原料、即ち残余生コンクリートである戻り生コンクリート及び／又は生コンクリートスラッジ中の水分が乾燥原料（乾燥骨材及び／又は乾燥微粉末）に付着吸水されるため、残余生コンクリートの流動性をなくし、いわゆるパラパラ状態の混合原料を得ることができる。
これにより以後の分級工程を乾式によって行なうことができるため、分級手間を軽減させると共に、分級装置を簡単にすることができる。【００１７】  そして、本発明（請求項１）おいて、混合攪拌工程及び／又は分級工程で回収した微粉末の一部又は全部を乾燥原料として混合攪拌工程にリターン（微粉末リターン工程）させることができる。
このように混合攪拌工程や分級工程で回収した微粉末を乾燥原料として混合攪拌工程にリターンさせると、混合原料の品質を向上させることができる。
又、回収された微粉末には、残余生コンクリート中のセメント分が含まれているため、これを再生セメントとして有効に再利用することができる。
又、本発明（請求項１）おいて、分級する前の混合原料の一部又は全部を乾燥原料として混合攪拌工程にリターン（混合原料リターン工程）させることができる。
このように分級前の混合原料を乾燥原料としてリターンさせると、混合原料の品質を向上させることができる。
なお、前記微粉末リターン工程と混合原料リターン工程との両工程を備えることができる。【００１８】  又、分級工程を経て得た骨材の一部又は全部を混合攪拌工程にリターンさせる分級後リターン工程を、前記微粉末リターン工程及び／又は混合原料リターン工程に追加して備えるようにすることができる（請求項２）。【００１９】  本発明の残余生コンクリートの処理方法（請求項３）では、被処理原料、即ち残余生コンクリートである戻り生コンクリート及び／又は生コンクリートスラッジ中の水分が乾燥原料としての乾燥微粉末に付着吸水されるため、残余生コンクリートの流動性をなくし、いわゆるパラパラ状態の混合原料を得ることができる。
これにより以後の分級工程を乾式によって行なうことができるため、分級手間を軽減させると共に、分級装置を簡単にすることができる。
なお、乾燥原料としての乾燥微粉末を用いた場合に、この乾燥微粉末と乾燥骨材（乾燥砕石骨材及び／又は乾燥スラグ骨材（請求項５））を組み合わせて用いることができる（請求項４）。
乾燥原料として微粉末のみを用いた場合は、回収した骨材は、残余生コンクリートに含まれていた骨材のみであり、ほぼバージン骨材に近いコンクリート用骨材として使用できる。【００２０】  本発明の残余生コンクリートの処理方法において、混合原料を分級させる前に、この混合原料を一時的に貯留させるようにしてもよい（請求項６）。
このように、混合原料の貯留時間を設けると、乾燥原料による確実な付着吸水を行なわせることができる。【００２１】  本発明の残余生コンクリートの処理方法において、混合攪拌工程及び／又は分級工程で発生する微粉末を回収し、その回収した微粉末の一部又は全部をそのまま又は粉砕処理又は焼処理又は焼処理後に粉砕処理することができる（請求項７）。
残余生コンクリートにはセメントが含まれており、従って、混合攪拌工程や分級工程で回収した微粉末にはセメントが含まれているため、この微粉末をそのまま又は粉砕処理又は焼処理又は焼処理後に粉砕処理すれば、セメントとして再生させることができる。【００２２】  本発明の残余生コンクリートの処理方法において、分級して得た骨材をそのまま或いは分級してコンクリート用骨材を得ることができる（請求項８）。【００２３】  本発明の残余生コンクリートの処理方法において、混合攪拌工程及び／又は分級工程において、送風により原料に対して風（熱風でもよい）を吹き当てることができる（請求項９）。
このように、原料に対して風（熱風）を吹き当てると、この原料の乾燥を促進させることができ、混合原料をより一層パラパラ状態にさせることができる。
なお、混合原料は含有するセメントが発熱することによっても乾燥が促される。
【発明を実施するための最良の形態】
【００２４】  図１は本発明の請求項１及び請求項２に対応した残余生コンクリートの処理方法の第１実施例を示す流れ図である。
この処理方法は、残余生コンクリートである戻り生コンクリート１を被処理原料とし、乾燥骨材である乾燥砕石骨材２ａを乾燥原料とし、前記乾燥砕石骨材２ａを戻り生コンクリート１に混合させ、微粉末リターン工程と、混合原料リターン工程と、分級後リターン工程を備えた例である。【００２５】  前記戻り生コンクリート１は、砕石（粗骨材）、砂（細骨材）、セメント、水が所定に設計された割合で配合された生コンクリートであり、アジテータトラックによって建築現場や土木現場に運搬されるものであるが、事情によって現場で荷下ろしされずに、そのまま持ち帰ったものである。
なお、戻り生コンクリート１としては、セメントの種類に特別な制限はなく、ポルトランドセメント系、混合セメント系等、ＪＩＳに定める各種セメント及びＪＩＳ規定以外の特殊セメントを使用することができる。【００２６】  なお、被処理原料としては、戻り生コンクリート１のほか、残余生コンクリートである生コンクリートスラッジ、戻り生コンクリート１と生コンクリートスラッジとの混合物を用いることができる。
生コンクリートスラッジは、アジテータトラック（生コンミキサー車）の水洗や生コン工場等の洗浄に伴い発生する生コンクリートのカスであり、砕石微粉末、セメント、多量の水の混合物である。【００２７】  なお、前記乾燥骨材としては、乾燥砕石骨材２ａ及び／又は乾燥スラグ骨材を使用できるもので、残余生コンクリート中の水分を付着吸水するためのものであり、表乾状態や絶乾状態のものを使用する。
前記乾燥砕石骨材２ａとしてはバージン骨材及び／又は再生骨材を用いることができるし、乾燥スラグ骨材としては高炉スラグ骨材及び／又はゴミ溶融スラグ骨材を用いることができる。この高炉スラグ骨材及び／又はゴミ溶融スラグ骨材は、溶融スラグ塊を水中で急冷させることで破砕させ、整粒かつ乾燥させて得たものである。【００２８】  実施例では、粒径が篩い目寸法４０ｍｍアンダーの乾燥砕石骨材２ａを乾燥原料として用いている。これに限らず、篩い目寸法２５ｍｍアンダー、篩い目寸法２０ｍｍアンダー等、粒径に制限はないが、通常２５ｍｍアンダー〜４０ｍｍアンダー程度が適当と考える。【００２９】  混合攪拌工程３では前記戻り生コンクリート１と乾燥砕石骨材２ａを混合攪拌して混合原料３０を得る。
この場合の配合割合は、戻り生コンクリート１の水分量に応じて乾燥砕石骨材２ａの混合量を決定するもので、混合攪拌工程３を経た混合骨材３０が表面水５％以下になるように調整するのが適当と考える。【００３０】  混合攪拌工程３での混合攪拌装置としては、例えば、横型のロータリドラム内にロータを偏心して設け、投入した原料（戻り生コンクリート１と乾燥砕石骨材２ａ）をロータリドラムとロータとを逆回転させてながら混合攪拌させるようにした装置（例えば、新六精機株式会社製：ハリケーン）を用いることができる。【００３１】  このほか、混合攪拌装置として、横型回転円筒ドラムの内面に持ち上げ板を突設させ、この横型回転円筒ドラムの内部に原料を投入させた状態で横型回転円筒ドラムを回転させることにより原料を混合攪拌させるようにした装置を用いることができる。この場合、持ち上げ板によって原料が上方に持ち上げられ、そこから落下するため効率よく混合攪拌することができる。
この場合、前記横型回転円筒ドラムの終端に円筒状篩い器（トロンメル）を一体に連結させると、横型回転円筒ドラムに投入した原料（戻り生コンクリート１と乾燥砕石骨材２ａ）を、この横型回転円筒ドラムにより混合攪拌して混合原料３０を得ると共に、この混合原料３０を円筒状篩い器によって引き続き連続して分級することができる。
このように混合攪拌工程３に引き続き連続して分級工程４を設ける構成についても本発明に含まれるもので、この場合には、作業能率を向上できる。【００３２】  又、原料（戻り生コンクリート１と乾燥砕石骨材２ａ）をスクリューコンベアによって搬送させるように構成することができる。このスクリューコンベア内では原料が搬送されると同時に混合攪拌されるもので、このようなスクリューコンベアを本発明の混合攪拌工程における混合攪拌装置として用いることができる。【００３３】  その他、混合攪拌装置としてバーマック等を用いることができるもので、本発明の混合攪拌工程３で用いる混合攪拌装置としては、前記した装置に限らず、要は、残余生コンクリート（戻り生コンクリート１）と乾燥原料（乾燥砕石骨材２ａ）を混ぜ合わせることで乾燥原料に残余生コンクリート中の水分を付着吸水させて、混合原料３０をパラパラの状態にさせる処理を行なうことができる装置であれば、バッチ式、連続式を問わず用いることができる。【００３４】  なお、前記混合攪拌は、１回だけでもよいし、２回以上の複数回行なってもよく、乾燥原料に残余生コンクリート中の水分を付着吸水させることで必要とする水分分散度合いにさせるように、その回数、時間、強さを設定する。
混合攪拌を複数回行なう場合には同じ装置を複数回用いてもよいし、異なる装置を用いてもよい。例えば、原料を横型回転円筒ドラムによって混合攪拌させた後、スクリューコンベアによって分級工程に搬送させるように形成すると、横型回転円筒ドラムとスクリューコンベアによって混合攪拌を２回（複数回）行なうことができる。【００３５】  次に、上記のようにして得た混合原料３０を分級工程４で分級させることになるが、この分級工程４の前で混合原料３０を一時的に貯留（ストック）５させるのが好ましい。
戻り生コンクリート１と乾燥砕石骨材２ａを混合攪拌させると、戻り生コンクリート１の水分が乾燥砕石骨材２ａによって付着吸水され、セメントの固化反応ができなくなる。
これにより、戻り生コンクリート１の流動性がなくなり、いわゆるパラパラ状態の混合原料３０を得ることができる。
この場合、乾燥砕石骨材２ａの配合量が多いと（例えば、戻り生コンクリート：乾燥砕石骨材＝１：２）、迅速かつ確実な付着吸水が行なわれるが、乾燥砕石骨材２ａの配合量が少ないと（例えば、戻り生コンクリート：乾燥砕石骨材＝１：１）、付着吸水に時間がかかるもので、このような時には混合原料３０を一時的に貯留５させ、付着吸水を十分に行なわせてから混合原料３０を分級させるのが好ましい。
又、作業工程の都合で、混合原料３０を一時的に貯留させる場合もあり、このような貯留についても本発明で言う貯留５に含めるものとする。
なお、貯留時間としては、戻り生コンクリート１と乾燥砕石骨材２ａとの配合比に応じて設定されるが、通常は３時間以上と考える。【００３６】  分級工程４では、混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２と、篩い目寸法２０ｍｍオーバーの粗骨材４３に分級している。
前記微粉末４０は、バグフィルタ等の集塵機４９によって回収できるもので、このような集塵機４９による回収についても本発明で言う分級工程４での分級に含めるものとする。【００３７】  又、前記分級工程４では、混合原料３０を乾燥させる目的と、微粉末４０を飛散させる目的で、分級装置内に風（熱風でもよい）を吹き込む送風４４を行なうように形成されている。【００３８】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００３９】  又、上記のようにして分級して得た細骨材４１及び／又は粗骨材４２の一部又は全部を乾燥原料として混合攪拌工程３にリターン（分級後リターン工程）させることができる。
又、分級して得た微粉末４０についても、その一部又は全部を乾燥原料として混合攪拌工程３にリターン（微粉末リターン工程）させることができる。
このように分級して得た骨材４１，４２や微粉末４０を混合攪拌工程３にリターンさせると、混合原料３０の品質を向上させることができるし、又、戻り生コンクリート１に混合させる乾燥原料（乾燥砕石骨材２ａ）の使用量を減少させることができる。【００４０】  又、微粉末４０は、これをそのままで再生セメントやセメント増量材として用いることができるし、又、回収した微粉末４０を焼処理４０ａ（例えば、８００℃程度）して再生セメント４０ｃを得ることができる。
又、微粉末４０をボールミル等で粉砕４０ｂさせることでも再生セメント４０ｃを得ることができるもので、この際、焼処理４０ａしたのち粉砕４０ｂさせてもよい。【００４１】  又、前記混合攪拌工程３においても、その混合攪拌によって発生する微粉末８をバグフィルタ等によって回収し、その回収した微粉末８を焼処理８１するようにしている。
このように、回収した微粉末８を焼処理８１（例えば、８００℃程度）すれば、再生セメント８３を得ることができる。
又、微粉末８をボールミル等で粉砕８２させることでも再生セメント８３を得ることができるもので、この際、焼処理８１したのち粉砕８２させてもよい。
なお、回収した微粉末８をそのままで再生セメントやセメント増量材として用いてもよい。
又、回収した微粉末８の一部又は全部を乾燥原料として混合攪拌工程３にリターン（微粉末リターン工程）させることもできる。【００４２】  また、混合攪拌工程３で得た混合原料３０は、これを分級工程４で骨材と微粉末とに分級させる以外に、分級工程４で分級させる前にその一部又は全部を乾燥原料として混合攪拌工程３にリターン（混合原料リターン工程）させることができる。
このように混合原料３０をリターンさせると、品質を向上させることができるし、又、戻り生コンクリート１に混合させる乾燥砕石骨材２ａの使用量を減少させることができる。【００４３】  又、混合攪拌工程３において混合原料３０を得るときの混合攪拌に際し、風（熱風でもよい）を送風３１させることができる。
この送風３１によって原料に対して風が当たることから乾燥が促進され、混合原料３０をより一層パラパラ状態にさせることができる。
なお、送風３１及び前記送風４４には集塵機４９の排気を利用している。【００４４】  図２は本発明の請求項３に対応した残余生コンクリートの処理方法の第２実施例を示す流れ図である。
この処理方法は、残余生コンクリートである戻り生コンクリート１を被処理原料とし、乾燥微粉末である乾燥生コンスラッジ粉２ｂを乾燥原料とし、前記乾燥生コンスラッジ粉２ｂを戻り生コンクリート１に混合させた例である。
なお、この第２実施例を説明するにあたり、前記第１実施例と異なる点について説明する。【００４５】  乾燥原料として用いる乾燥生コンスラッジ粉２ｂは、生コンスラッジを乾燥させて得たもので、砕石微粉末、セメントを含んでいる。
乾燥原料としては、このほか、乾燥セメント、乾燥混合セメント、乾燥フライアッシュの中の何れか一種又は複数種を組み合わせて用いることができるもので、この乾燥原料として用いる乾燥微粉末は、残余生コンクリート中の水分を付着吸水するためのものであり、表乾状態又は絶乾状態のものを使用する。
一般に、微粉末とは、篩い目寸法０．０７４ｍｍ以下のものや０．１５ｍｍ以下のものを言うが、このような寸法を外れたものが若干量含まれていたとしても、微粉末が大部分を占めるものについては、本発明で言う微粉末に含めるものである。【００４６】  そして、混合攪拌工程３では、前記戻り生コンクリート１と乾燥生コンスラッジ粉２ｂを混合攪拌して混合原料３０を得る。【００４７】  そして、分級工程４では、この混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２とに分級している。【００４８】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００４９】  なお、第１実施例では乾燥原料として乾燥骨材（乾燥砕石骨材２ａ）を用いた例を示し、第２実施例では乾燥原料として乾燥微粉末（乾燥生コンスラッジ粉２ｂ）を用いた例を示したが、乾燥骨材と乾燥微粉末を組み合わせて（混合して）乾燥原料として用いることができる。
【図面の簡単な説明】
【００５０】
【図１】  本発明の残余生コンクリートの処理方法の第１実施例を示す流れ図である。
【図２】  本発明の残余生コンクリートの処理方法の第２実施例を示す流れ図である。
【符号の説明】
【００５１】    １  戻り生コンクリート
２ａ  乾燥砕石骨材（乾燥骨材）
２ｂ  乾燥生コンスラッジ粉（乾燥微粉末）
３  混合攪拌工程
３０  混合原料
３１  送風
４  分級工程
４０  微粉末
４０ａ  焼処理
４０ｂ  粉砕
４０ｃ  再生セメント
４１  細骨材
４２  粗骨材
４３  粗骨材
４４  送風
４９  集塵機
５  貯留
８  微粉末
８１  焼処理
８２  粉砕
８３  再生セメント
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備え、
前記混合攪拌工程及び／又は分級工程で発生した微粉末を回収し、その回収した微粉末の一部又は全部を混合攪拌工程にリターンさせるようにした微粉末リターン工程及び／又は前記混合原料の一部又は全部を分級工程で分級する前に混合攪拌工程にリターンさせる混合原料リターン工程を備えていることを特徴とする残余生コンクリートの処理方法。
【請求項２】
請求項１記載の残余生コンクリートの処理方法において、前記分級工程を経て得た骨材の一部又は全部を混合攪拌工程にリターンさせる分級後リターン工程を備えている残余生コンクリートの処理方法。
【請求項３】
残余生コンクリートである戻り生コンクリート及び／又は生コンクリートスラッジを被処理原料とし、乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えている残余生コンクリートの処理方法において、乾燥原料として乾燥微粉末と乾燥骨材を組みあわせて用いるようにした残余生コンクリートの処理方法。
【請求項４】
請求項３記載の残余生コンクリートの処理方法において、前記乾燥原料としての乾燥骨材が、乾燥砕石骨材及び／又は乾燥スラグ骨材である残余生コンクリートの処理方法。
【請求項５】
請求項１〜４のいずれかに記載の残余生コンクリートの処理方法において、前記混合原料を一時的に貯留させたのち分級工程に送るようにした残余生コンクリートの処理方法。
【請求項６】
請求項１〜５のいずれかに記載の残余生コンクリートの処理方法において、前記混合攪拌工程及び／又は分級工程で発生した微粉末を回収し、その回収した微粉末の一部又は全部をそのまま又は粉砕処理又は焼処理又は焼処理後に粉砕処理して再生セメントを得るようにさせた残余生コンクリートの処理方法。
【請求項７】
請求項１〜６のいずれかに記載の残余生コンクリートの処理方法において、前記分級工程を経て得た骨材をそのまま或いは分級してコンクリート用骨材を得るようにした残余生コンクリートの処理方法。
【請求項８】
請求項１〜７のいずれかに記載の残余生コンクリートの処理方法において、前記混合攪拌工程及び／又は分級工程において、原料に風を当てるように送風する残余生コンクリートの処理方法。
【手続補正２】
【補正対象書類名】明細書
【補正対象項目名】全文
【補正方法】変更
【補正の内容】
【発明の詳細な説明】
【技術分野】
【０００１】  本発明は、残余生コンクリートである戻り生コンクリート及び／又は生コンクリートスラッジを乾式処理によって骨材と微粉末とに分離回収させるようにした残余生コンクリートの処理方法に関する。
【背景技術】
【０００２】  生コンクリートは、通常アジテータトラック（生コンミキサー車）によって建築現場や土木現場に輸送され、荷下ろしされるが、場合によっては、生コンクリートが多量に残ったり、荷下ろしができなかったりして、そのまま持ち帰ることがある。【０００３】  このようにして残った戻り生コンクリートの処理方法として、戻り生コンクリートを固化させた後、破砕機で破砕し、その破砕後のコンクリートを路盤材として再使用するものが知られている（特許文献１参照）。
このように、戻り生コンクリートを固化させるものは、戻り生コンクリートに含まれた骨材を回収しない技術であり、骨材のリサイクルができないという問題がある。【０００４】  又、従来、戻り生コンクリートから骨材を回収する技術として、戻り生コンクリートを水洗処理して骨材を取り出すようにした湿式処理のものが知られている（特許文献２参照）。
このように、戻り生コンクリートを湿式処理して骨材を取り出すものでは、水洗処理を行なう必要があるため、その処理に手間がかかるし、処理装置が大掛かりになるという問題があった。【０００５】  又、アジテータトラック（生コンミキサー車）の水洗や生コン工場等の洗浄に伴い発生する生コンクリートスラッジは、これを廃棄物として処理しており、その廃棄処理に多くの手間とコストがかかるという問題があった。
【特許文献１】  特許公開２００１−３２７８０５号公報
【特許文献２】  特許公開平７−５１５９２号公報
【発明の開示】
【発明が解決しようとする課題】
【０００６】  本発明は、流動性を有する残余生コンクリートである戻り生コンクリートや生コンクリートスラッジを被処理原料とし、この被処理原料に乾燥原料（乾燥骨材及び／又は乾燥微粉末）を混合攪拌させて残余生コンクリート中の水分を乾燥原料に付着吸水させることによって残余生コンクリートの流動性をなくし、いわゆるパラパラ状態の混合原料を得て、この混合原料を骨材と微粉末とに分級させることにより、分離回収が容易で、再利用可能な骨材と微粉末を得ることができるようにした残余生コンクリートの処理方法を提供することを課題としている。
【課題を解決するための手段】
【０００７】  上記の課題を解決するために、本発明（請求項１）の残余生コンクリートの処理方法は、
残余生コンクリートである戻り生コンクリート及び／又は生コンクリートスラッジを被処理原料とし、乾燥骨材及び／又は乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備え、
前記混合攪拌工程及び／又は分級工程で発生した微粉末を回収し、その回収した微粉末の一部又は全部を混合攪拌工程にリターンさせるようにした微粉末リターン工程及び／又は前記混合原料の一部又は全部を分級工程で分級する前に混合攪拌工程にリターンさせる混合原料リターン工程を備えている構成とした。【０００８】  本発明（請求項２）の残余生コンクリートの処理方法は、
請求項１記載の残余生コンクリートの処理方法において、前記分級工程を経て得た骨材の一部又は全部を混合攪拌工程にリターンさせる分級後リターン工程を備えている構成とした。【０００９】  本発明（請求項３）の残余生コンクリートの処理方法は、
残余生コンクリートである戻り生コンクリート及び／又は生コンクリートスラッジを被処理原料とし、乾燥微粉末を乾燥原料とし、前記被処理原料に乾燥原料を混合攪拌させて被処理原料中の水分を前記乾燥原料に付着吸水させた混合原料を得る混合攪拌工程と、この混合攪拌工程を経て得た混合原料を骨材と微粉末とに分級させる分級工程を備えている残余生コンクリートの処理方法において、乾燥原料として乾燥微粉末と乾燥骨材を組み合わせて用いるように構成した。【００１０】  本発明（請求項４）の残余生コンクリートの処理方法は、
請求項３記載の残余生コンクリートの処理方法において、前記乾燥原料としての乾燥骨材が、乾燥砕石骨材及び／又は乾燥スラグ骨材である構成とした。【００１１】  本発明（請求項５）の残余生コンクリートの処理方法は、
請求項１〜４のいずれかに記載の残余生コンクリートの処理方法において、前記混合原料を一時的に貯留させたのち分級工程に送るように構成した。【００１２】  本発明（請求項６）の残余生コンクリートの処理方法は、
請求項１〜５のいずれかに記載の残余生コンクリートの処理方法において、前記混合攪拌工程及び／又は分級工程で発生した微粉末を回収し、その回収した微粉末の一部又は全部をそのまま又は粉砕処理又は焼処理又は焼処理後に粉砕処理して再生セメントを得るように構成した。【００１３】  本発明（請求項７）の残余生コンクリートの処理方法は、
請求項１〜６のいずれかに記載の残余生コンクリートの処理方法において、前記分級工程を経て得た骨材をそのまま或いは分級してコンクリート用骨材を得るように構成した。【００１４】  本発明（請求項８）の残余生コンクリートの処理方法は、
請求項１〜７のいずれかに記載の残余生コンクリートの処理方法において、前記混合攪拌工程及び／又は分級工程において、原料に風を当てるように送風する構成とした。
【発明の効果】
【００１５】  本発明の残余生コンクリートの処理方法（請求項１）では、被処理原料、即ち残余生コンクリートである戻り生コンクリート及び／又は生コンクリートスラッジ中の水分が乾燥原料（乾燥骨材及び／又は乾燥微粉末）に付着吸水されるため、残余生コンクリートの流動性をなくし、いわゆるパラパラ状態の混合原料を得ることができる。
これにより以後の分級工程を乾式によって行なうことができるため、分級手間を軽減させると共に、分級装置を簡単にすることができる。【００１６】  そして、本発明（請求項１）おいて、混合攪拌工程及び／又は分級工程で回収した微粉末の一部又は全部を乾燥原料として混合攪拌工程にリターン（微粉末リターン工程）させることができる。
このように混合攪拌工程や分級工程で回収した微粉末を乾燥原料として混合攪拌工程にリターンさせると、混合原料の品質を向上させることができる。
又、回収された微粉末には、残余生コンクリート中のセメント分が含まれているため、これを再生セメントとして有効に再利用することができる。
又、本発明（請求項１）おいて、分級する前の混合原料の一部又は全部を乾燥原料として混合攪拌工程にリターン（混合原料リターン工程）させることができる。
このように分級前の混合原料を乾燥原料としてリターンさせると、混合原料の品質を向上させることができる。
なお、前記微粉末リターン工程と混合原料リターン工程との両工程を備えることができる。【００１７】  又、分級工程を経て得た骨材の一部又は全部を混合攪拌工程にリターンさせる分級後リターン工程を、前記微粉末リターン工程及び／又は混合原料リターン工程に追加して備えるようにすることができる（請求項２）。【００１８】  本発明の残余生コンクリートの処理方法（請求項３）では、被処理原料、即ち残余生コンクリートである戻り生コンクリート及び／又は生コンクリートスラッジ中の水分が乾燥原料としての乾燥微粉末及び乾燥骨材に付着吸水されるため、残余生コンクリートの流動性をなくし、いわゆるパラパラ状態の混合原料を得ることができる。
これにより以後の分級工程を乾式によって行なうことができるため、分級手間を軽減させると共に、分級装置を簡単にすることができる。
なお、乾燥原料としては、乾燥微粉末と乾燥骨材（乾燥砕石骨材及び／又は乾燥スラグ骨材（請求項４））を組み合わせて用いる。【００１９】  本発明の残余生コンクリートの処理方法において、混合原料を分級させる前に、この混合原料を一時的に貯留させるようにしてもよい（請求項５）。
このように、混合原料の貯留時間を設けると、乾燥原料による確実な付着吸水を行なわせることができる。【００２０】  本発明の残余生コンクリートの処理方法において、混合攪拌工程及び／又は分級工程で発生する微粉末を回収し、その回収した微粉末の一部又は全部をそのまま又は粉砕処理又は焼処理又は焼処理後に粉砕処理することができる（請求項６）。
残余生コンクリートにはセメントが含まれており、従って、混合攪拌工程や分級工程で回収した微粉末にはセメントが含まれているため、この微粉末をそのまま又は粉砕処理又は焼処理又は焼処理後に粉砕処理すれば、セメントとして再生させることができる。【００２１】  本発明の残余生コンクリートの処理方法において、分級して得た骨材をそのまま或いは分級してコンクリート用骨材を得ることができる（請求項７）。【００２２】  本発明の残余生コンクリートの処理方法において、混合攪拌工程及び／又は分級工程において、送風により原料に対して風（熱風でもよい）を吹き当てることができる（請求項８）。
このように、原料に対して風（熱風）を吹き当てると、この原料の乾燥を促進させることができ、混合原料をより一層パラパラ状態にさせることができる。
なお、混合原料は含有するセメントが発熱することによっても乾燥が促される。
【発明を実施するための最良の形態】
【００２３】  図１は本発明の請求項１及び請求項２に対応した残余生コンクリートの処理方法の第１実施例を示す流れ図である。
この処理方法は、残余生コンクリートである戻り生コンクリート１を被処理原料とし、乾燥骨材である乾燥砕石骨材２ａを乾燥原料とし、前記乾燥砕石骨材２ａを戻り生コンクリート１に混合させ、微粉末リターン工程と、混合原料リターン工程と、分級後リターン工程を備えた例である。【００２４】  前記戻り生コンクリート１は、砕石（粗骨材）、砂（細骨材）、セメント、水が所定に設計された割合で配合された生コンクリートであり、アジテータトラックによって建築現場や土木現場に運搬されるものであるが、事情によって現場で荷下ろしされずに、そのまま持ち帰ったものである。
なお、戻り生コンクリート１としては、セメントの種類に特別な制限はなく、ポルトランドセメント系、混合セメント系等、ＪＩＳに定める各種セメント及びＪＩＳ規定以外の特殊セメントを使用することができる。【００２５】  なお、被処理原料としては、戻り生コンクリート１のほか、残余生コンクリートである生コンクリートスラッジ、戻り生コンクリート１と生コンクリートスラッジとの混合物を用いることができる。
生コンクリートスラッジは、アジテータトラック（生コンミキサー車）の水洗や生コン工場等の洗浄に伴い発生する生コンクリートのカスであり、砕石微粉末、セメント、多量の水の混合物である。【００２６】  なお、前記乾燥骨材としては、乾燥砕石骨材２ａ及び／又は乾燥スラグ骨材を使用できるもので、残余生コンクリート中の水分を付着吸水するためのものであり、表乾状態や絶乾状態のものを使用する。
前記乾燥砕石骨材２ａとしてはバージン骨材及び／又は再生骨材を用いることができるし、乾燥スラグ骨材としては高炉スラグ骨材及び／又はゴミ溶融スラグ骨材を用いることができる。この高炉スラグ骨材及び／又はゴミ溶融スラグ骨材は、溶融スラグ塊を水中で急冷させることで破砕させ、整粒かつ乾燥させて得たものである。【００２７】  実施例では、粒径が篩い目寸法４０ｍｍアンダーの乾燥砕石骨材２ａを乾燥原料として用いている。これに限らず、篩い目寸法２５ｍｍアンダー、篩い目寸法２０ｍｍアンダー等、粒径に制限はないが、通常２５ｍｍアンダー〜４０ｍｍアンダー程度が適当と考える。【００２８】  混合攪拌工程３では前記戻り生コンクリート１と乾燥砕石骨材２ａを混合攪拌して混合原料３０を得る。
この場合の配合割合は、戻り生コンクリート１の水分量に応じて乾燥砕石骨材２ａの混合量を決定するもので、混合攪拌工程３を経た混合骨材３０が表面水５％以下になるように調整するのが適当と考える。【００２９】  混合攪拌工程３での混合攪拌装置としては、例えば、横型のロータリドラム内にロータを偏心して設け、投入した原料（戻り生コンクリート１と乾燥砕石骨材２ａ）をロータリドラムとロータとを逆回転させてながら混合攪拌させるようにした装置（例えば、新六精機株式会社製：ハリケーン）を用いることができる。【００３０】  このほか、混合攪拌装置として、横型回転円筒ドラムの内面に持ち上げ板を突設させ、この横型回転円筒ドラムの内部に原料を投入させた状態で横型回転円筒ドラムを回転させることにより原料を混合攪拌させるようにした装置を用いることができる。この場合、持ち上げ板によって原料が上方に持ち上げられ、そこから落下するため効率よく混合攪拌することができる。
この場合、前記横型回転円筒ドラムの終端に円筒状篩い器（トロンメル）を一体に連結させると、横型回転円筒ドラムに投入した原料（戻り生コンクリート１と乾燥砕石骨材２ａ）を、この横型回転円筒ドラムにより混合攪拌して混合原料３０を得ると共に、この混合原料３０を円筒状篩い器によって引き続き連続して分級することができる。
このように混合攪拌工程３に引き続き連続して分級工程４を設ける構成についても本発明に含まれるもので、この場合には、作業能率を向上できる。【００３１】  又、原料（戻り生コンクリート１と乾燥砕石骨材２ａ）をスクリューコンベアによって搬送させるように構成することができる。このスクリューコンベア内では原料が搬送されると同時に混合攪拌されるもので、このようなスクリューコンベアを本発明の混合攪拌工程における混合攪拌装置として用いることができる。【００３２】  その他、混合攪拌装置としてバーマック等を用いることができるもので、本発明の混合攪拌工程３で用いる混合攪拌装置としては、前記した装置に限らず、要は、残余生コンクリート（戻り生コンクリート１）と乾燥原料（乾燥砕石骨材２ａ）を混ぜ合わせることで乾燥原料に残余生コンクリート中の水分を付着吸水させて、混合原料３０をパラパラの状態にさせる処理を行なうことができる装置であれば、バッチ式、連続式を問わず用いることができる。【００３３】  なお、前記混合攪拌は、１回だけでもよいし、２回以上の複数回行なってもよく、乾燥原料に残余生コンクリート中の水分を付着吸水させることで必要とする水分分散度合いにさせるように、その回数、時間、強さを設定する。
混合攪拌を複数回行なう場合には同じ装置を複数回用いてもよいし、異なる装置を用いてもよい。例えば、原料を横型回転円筒ドラムによって混合攪拌させた後、スクリューコンベアによって分級工程に搬送させるように形成すると、横型回転円筒ドラムとスクリューコンベアによって混合攪拌を２回（複数回）行なうことができる。【００３４】  次に、上記のようにして得た混合原料３０を分級工程４で分級させることになるが、この分級工程４の前で混合原料３０を一時的に貯留（ストック）５させるのが好ましい。
戻り生コンクリート１と乾燥砕石骨材２ａを混合攪拌させると、戻り生コンクリート１の水分が乾燥砕石骨材２ａによって付着吸水され、セメントの固化反応ができなくなる。
これにより、戻り生コンクリート１の流動性がなくなり、いわゆるパラパラ状態の混合原料３０を得ることができる。
この場合、乾燥砕石骨材２ａの配合量が多いと（例えば、戻り生コンクリート：乾燥砕石骨材＝１：２）、迅速かつ確実な付着吸水が行なわれるが、乾燥砕石骨材２ａの配合量が少ないと（例えば、戻り生コンクリート：乾燥砕石骨材＝１：１）、付着吸水に時間がかかるもので、このような時には混合原料３０を一時的に貯留５させ、付着吸水を十分に行なわせてから混合原料３０を分級させるのが好ましい。
又、作業工程の都合で、混合原料３０を一時的に貯留させる場合もあり、このような貯留についても本発明で言う貯留５に含めるものとする。
なお、貯留時間としては、戻り生コンクリート１と乾燥砕石骨材２ａとの配合比に応じて設定されるが、通常は３時間以上と考える。【００３５】  分級工程４では、混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２と、篩い目寸法２０ｍｍオーバーの粗骨材４３に分級している。
前記微粉末４０は、バグフィルタ等の集塵機４９によって回収できるもので、このような集塵機４９による回収についても本発明で言う分級工程４での分級に含めるものとする。【００３６】  又、前記分級工程４では、混合原料３０を乾燥させる目的と、微粉末４０を飛散させる目的で、分級装置内に風（熱風でもよい）を吹き込む送風４４を行なうように形成されている。【００３７】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００３８】  又、上記のようにして分級して得た細骨材４１及び／又は粗骨材４２の一部又は全部を乾燥原料として混合攪拌工程３にリターン（分級後リターン工程）させることができる。
又、分級して得た微粉末４０についても、その一部又は全部を乾燥原料として混合攪拌工程３にリターン（微粉末リターン工程）させることができる。
このように分級して得た骨材４１，４２や微粉末４０を混合攪拌工程３にリターンさせると、混合原料３０の品質を向上させることができるし、又、戻り生コンクリート１に混合させる乾燥原料（乾燥砕石骨材２ａ）の使用量を減少させることができる。【００３９】  又、微粉末４０は、これをそのままで再生セメントやセメント増量材として用いることができるし、又、回収した微粉末４０を焼処理４０ａ（例えば、８００℃程度）して再生セメント４０ｃを得ることができる。
又、微粉末４０をボールミル等で粉砕４０ｂさせることでも再生セメント４０ｃを得ることができるもので、この際、焼処理４０ａしたのち粉砕４０ｂさせてもよい。【００４０】  又、前記混合攪拌工程３においても、その混合攪拌によって発生する微粉末８をバグフィルタ等によって回収し、その回収した微粉末８を焼処理８１するようにしている。
このように、回収した微粉末８を焼処理８１（例えば、８００℃程度）すれば、再生セメント８３を得ることができる。
又、微粉末８をボールミル等で粉砕８２させることでも再生セメント８３を得ることができるもので、この際、焼処理８１したのち粉砕８２させてもよい。
なお、回収した微粉末８をそのままで再生セメントやセメント増量材として用いてもよい。
又、回収した微粉末８の一部又は全部を乾燥原料として混合攪拌工程３にリターン（微粉末リターン工程）させることもできる。【００４１】  また、混合攪拌工程３で得た混合原料３０は、これを分級工程４で骨材と微粉末とに分級させる以外に、分級工程４で分級させる前にその一部又は全部を乾燥原料として混合攪拌工程３にリターン（混合原料リターン工程）させることができる。
このように混合原料３０をリターンさせると、品質を向上させることができるし、又、戻り生コンクリート１に混合させる乾燥砕石骨材２ａの使用量を減少させることができる。【００４２】  又、混合攪拌工程３において混合原料３０を得るときの混合攪拌に際し、風（熱風でもよい）を送風３１させることができる。
この送風３１によって原料に対して風が当たることから乾燥が促進され、混合原料３０をより一層パラパラ状態にさせることができる。
なお、送風３１及び前記送風４４には集塵機４９の排気を利用している。【００４３】  図２は本発明の請求項３に対応した残余生コンクリートの処理方法の第２実施例を示す流れ図である。
この処理方法は、残余生コンクリートである戻り生コンクリート１を被処理原料とし、乾燥微粉末である乾燥生コンスラッジ粉２ｂ及び乾燥骨材である乾燥砕石骨材２ａ（乾燥スラグ骨材でもよい）を乾燥原料とし、前記乾燥生コンスラッジ粉２ｂと乾燥砕石骨材２ａを組み合わせて（混合して）戻り生コンクリート１に混合させた例である。
前記乾燥砕石骨材２ａは、前記した第１実施例と同様のものである。
なお、この第２実施例を説明するにあたり、前記第１実施例と異なる点について説明する。【００４４】  乾燥原料として用いる乾燥生コンスラッジ粉２ｂは、生コンスラッジを乾燥させて得たもので、砕石微粉末、セメントを含んでいる。
乾燥微粉末としては、このほか、乾燥セメント、乾燥混合セメント、乾燥フライアッシュの中の何れか一種又は複数種を組み合わせて用いることができるもので、この乾燥原料として用いる乾燥微粉末は、残余生コンクリート中の水分を付着吸水するためのものであり、表乾状態又は絶乾状態のものを使用する。
一般に、微粉末とは、篩い目寸法０．０７４ｍｍ以下のものや０．１５ｍｍ以下のものを言うが、このような寸法を外れたものが若干量含まれていたとしても、微粉末が大部分を占めるものについては、本発明で言う微粉末に含めるものである。【００４５】  そして、混合攪拌工程３では、前記戻り生コンクリート１と乾燥生コンスラッジ粉２ｂ及び乾燥砕石骨材２ａを混合攪拌して混合原料３０を得る。【００４６】  そして、分級工程４では、この混合原料３０を骨材と微粉末とに分級させるものである。
この実施例では、篩い目寸法０．１５ｍｍ以下の微粉末４０と、篩い目寸法５ｍｍアンダーの細骨材４１と、篩い目寸法５ｍｍ〜２０ｍｍの粗骨材４２とに分級している。【００４７】  前記篩い目寸法５ｍｍアンダーの細骨材４１は、コンクリート用細骨材（生コンクリート用、コンクリート二次製品用）として用いる。
篩い目寸法５ｍｍ〜２０ｍｍの粗骨材４２は、コンクリート用粗骨材（生コンクリート用、コンクリート二次製品用）として用いる。【００４８】このように、第１実施例では乾燥原料として乾燥骨材（乾燥砕石骨材２ａ）を用いた例を示し、第２実施例では乾燥原料として乾燥微粉末（乾燥生コンスラッジ粉２ｂ）と乾燥骨材（乾燥砕石骨材及び／又は乾燥スラグ骨材）を混合させて用いた例を示している。
【図面の簡単な説明】
【００４９】
【図１】  本発明の残余生コンクリートの処理方法の第１実施例を示す流れ図である。
【図２】  本発明の残余生コンクリートの処理方法の第２実施例を示す流れ図である。
【符号の説明】
【００５０】    １  戻り生コンクリート
２ａ  乾燥砕石骨材（乾燥骨材）
２ｂ  乾燥生コンスラッジ粉（乾燥微粉末）
３  混合攪拌工程
３０  混合原料
３１  送風
４  分級工程
４０  微粉末
４０ａ  焼処理
４０ｂ  粉砕
４０ｃ  再生セメント
４１  細骨材
４２  粗骨材
４３  粗骨材
４４  送風
４９  集塵機
５  貯留
８  微粉末
８１  焼処理
８２  粉砕
８３  再生セメント
【手続補正３】
【補正対象書類名】図面
【補正対象項目名】図２
【補正方法】変更
【補正の内容】
【図２】
2008110909.tif 000005